(57)【要約】低明度部から高明度部まで広い色再現性を有するインクセット並びにこれを用いたインクジェット記録方法及び記録物を提供することを課題とする。  当該課題は、マゼンタインク組成物と、該マゼンタインク組成物の顔料濃度よりも低い顔料濃度からなるライトマゼンタインク組成物と、を少なくとも備えるインクセットであって、前記マゼンタインク組成物に用いられる顔料がＣ．Ｉ．ピグメントレッド１２２であり、前記ライトマゼンタインク組成物に用いられる顔料がＣ．Ｉ．ピグメントバイオレット１９であるインクセットにより解決する。【特許請求の範囲】
【請求項１】
マゼンタインク組成物と、該マゼンタインク組成物の顔料濃度よりも低い顔料濃度からなるライトマゼンタインク組成物と、を少なくとも備えるインクセットであって、
前記マゼンタインク組成物に用いられる顔料がＣ．Ｉ．ピグメントレッド１２２であり、前記ライトマゼンタインク組成物に用いられる顔料がＣ．Ｉ．ピグメントバイオレット１９であるインクセット。
【請求項２】
前記マゼンタインク組成物に用いられる前記Ｃ．Ｉ．ピグメントレッド１２２の濃度と前記ライトマゼンタインク組成物に用いられる前記Ｃ．Ｉ．ピグメントバイオレット１９の濃度の比が４：３〜１４：１である請求項１記載のインクセット。
【請求項３】
前記マゼンタインク組成物及び前記ライトマゼンタインク組成物は、顔料を分散するための分散剤を含む請求項１又は２記載のインクセット。
【請求項４】
前記分散剤が、樹脂又は界面活性剤である請求項３記載のインクセット。
【請求項５】
前記マゼンタインク組成物及び前記ライトマゼンタインク組成物は、記録媒体への顔料の浸透性を高める浸透促進剤を含む請求項１〜４のいずれか１項記載のインクセット。
【請求項６】
前記浸透促進剤が、１，２−アルカンジオール及び／又はシリコン系界面活性剤である請求項５記載のインクセット。
【請求項７】
前記マゼンタインク組成物及び前記ライトマゼンタインク組成物は、湿潤剤を含む請求項１〜６のいずれか１項記載のインクセット。
【請求項８】
前記湿潤剤が、多価アルコールである請求項７記載のインクセット。
【請求項９】
更に、イエローインク組成物、シアンインク組成物及びライトシアンインク組成物を備える請求項１〜８のいずれか１項記載のインクセット。
【請求項１０】
インク組成物の液滴を吐出し、該液滴を記録媒体に付着させて印字を行うインクジェット記録方法であって、
請求項１〜９のいずれか１項記載のインクセットを用いることを特徴とするインクジェット記録方法。
【請求項１１】
請求項１〜９のいずれか１項記載のインクセットを用いて、又は請求項１０記載のインクジェット記録方法によって、記録されたことを特徴とする記録物。
【発明の詳細な説明】
【技術分野】
【０００１】  本発明は、インクセット並びにこれを用いたインクジェット記録方法及び記録物に関し、詳しくは、低明度部から高明度部まで広い色再現性を有するインクセット並びにこれを用いたインクジェット記録方法及び記録物に関する。
【背景技術】
【０００２】  インクジェット記録方法は、インク組成物の小滴を飛翔させ、紙等の記録媒体に付着させて印刷を行う印刷方法である。この方法は、比較的安価な装置で高解像度、高品位な画像を高速で印刷可能であるという特徴を有する。【０００３】  近年、このようなインクジェット記録方法において、複数のカラーインク組成物からなるインクセットを構成してカラー画像を形成することが行われている。一般に、カラー画像の形成は、イエローインク組成物・マゼンタインク組成物・シアンインク組成物の三色を含むインクセットや、これにブラックインク組成物を加えた四色を含むインクセット、又は二次色として前記四色以外の色を含むインクセット、更に同一色でありながら色の濃淡（着色剤の濃度）により彩色の種類を分類したインク（濃淡インク）組成物を含むインクセット等を用いて行われている。【０００４】  二次色として前記四色以外の色を含むインクセットとしては、例えば、特開２００１−３５４８８６号公報（特許文献１）に、イエローインク組成物、マゼンタインク組成物、シアンインク組成物及びブラックインク組成物の四色のほか、グリーンインク組成物及びレッドインク組成物を備え、高い色再現性、色彩度及び光沢性を有するインクジェット用水性顔料インクセットが開示されている。【０００５】  濃淡インク組成物を含むインクセットとしては、例えば、特開２００３−２３８８５７号公報（特許文献２）に、顔料濃度が異なる２つのブラックインク組成物を備え、低明度部の粒状性を損なわずに色再現性を向上させたインクセットが開示されている。
【特許文献１】特開２００１−３５４８８６号公報
【特許文献２】特開２００３−２３８８５７号公報
【発明の開示】
【発明が解決しようとする課題】
【０００６】  しかしながら従来のインクセットにおいては、低明度部から高明度部まで広い色再現範囲を実現することが困難であり、未だ十分な品質の画像が得られていないのが実状である。従って、本発明の目的は、低明度部から高明度部まで広い色再現性を有するインクセット並びにこれを用いたインクジェット記録方法及び記録物を提供することにある。
【課題を解決するための手段】
【０００７】  本発明者らは鋭意検討した結果、濃淡インク組成物を含むインクセットにおいて、当該濃淡インク組成物に用いられる着色剤として、それぞれ異なる特定の顔料とすることにより、優れた色再現性を有するインクセットを得ることができることを見出した。本発明はこの知見に基づきなされたものであり、マゼンタインク組成物と、該マゼンタインク組成物の顔料濃度よりも低い顔料濃度からなるライトマゼンタインク組成物と、を少なくとも備えるインクセットであって、前記マゼンタインク組成物に用いられる顔料がＣ．Ｉ．ピグメントレッド１２２であり、前記ライトマゼンタインク組成物に用いられる顔料がＣ．Ｉ．ピグメントバイオレット１９であるインクセットを提供するものである。これにより、低明度部から高明度部まで広い色再現性を有するインクセットを得ることができる。【０００８】  ここで、「低明度部」とは、本発明に係るインクセットを使用して得られた記録物において、ＣＩＥで規定するＬ＊の値が３０以下である画像領域をいう。また、「高明度部」とは、本発明に係るインクセットを使用して得られた記録物において、ＣＩＥで規定するＬ＊の値が７０以上である画像領域をいう。【０００９】  前記マゼンタインク組成物に用いられる前記Ｃ．Ｉ．ピグメントレッド１２２の濃度と前記ライトマゼンタインク組成物に用いられる前記Ｃ．Ｉ．ピグメントバイオレット１９の濃度の比が４：３〜１４：１であることが好ましい。かかる範囲内とすることで、低明度部から高明度部まで広い色再現範囲を得ることができる。【００１０】  また、本発明は、インク組成物の液滴を吐出し、該液滴を記録媒体に付着させて印字を行うインクジェット記録方法であって、上記のインクセットを用いることを特徴とするインクジェット記録方法を提供するものである。これにより、低明度部から高明度部まで広い色再現範囲を実現した記録物を得ることができる。【００１１】  更に、本発明は、上記のインクセットを用いて、又は上記のインクジェット記録方法によって、記録されたことを特徴とする記録物を提供するものである。これにより、低明度部から高明度部まで広い色再現範囲を実現した記録物を得ることができる。
【発明を実施するための最良の形態】
【００１２】  本発明のインクセットは、既述のように、マゼンタインク組成物と、該マゼンタインク組成物の顔料濃度よりも低い顔料濃度からなるライトマゼンタインク組成物と、を少なくとも備えるインクセットであって、マゼンタインク組成物に用いられる顔料がＣ．Ｉ．ピグメントレッド１２２であり、ライトマゼンタインク組成物に用いられる顔料がＣ．Ｉ．ピグメントバイオレット１９である。【００１３】  顔料の添加量は、前記マゼンタインク組成物中には、好ましくは１．５〜１０重量％、更に好ましくは２〜７重量％である。目詰まり性等、インクの信頼性向上の観点からは顔料の添加量は低い方が好ましく、色再現性の観点からは顔料の添加量は高い方が好ましい。そのため、顔料の添加量は５〜６重量％であることがより好ましい。【００１４】  また、前記ライトマゼンタインク組成物中の顔料の添加量は、好ましくは０．０１〜２重量％、更に好ましくは０．５〜２．０重量％である。前記ライトマゼンタインク組成物中の顔料の添加量が２重量％を超えるとインクの粒状性が低下する。そのため、前記ライトマゼンタインク組成物中の顔料の添加量は、１．２〜２重量％であることがより好ましい。【００１５】  これらマゼンタインク組成物中のＣ．Ｉ．ピグメントレッド１２２の濃度とライトマゼンタインク組成物中のＣ．Ｉ．ピグメントバイオレット１９の濃度の比は４：３〜１４：１であることが好ましく、より優れた色再現性を実現する観点からは、３：１〜５：１であることがより好ましい。【００１６】  本発明に用いられるインク組成物においては、これらの顔料は、分散剤としての樹脂または界面活性剤で水性媒体中に分散させて得られた顔料分散液としてインクに添加することが好ましい。分散剤としての樹脂としては、顔料分散液を調製するのに慣用されている樹脂、例えば高分子樹脂を使用することができる。また、顔料分散液とせずに、これら分散剤をインク組成物中に添加することもできる。【００１７】  前記高分子樹脂としては、（メタ）アクリル系樹脂、酢酸ビニル系樹脂、スチレン−ブタジエン系樹脂、塩化ビニル系樹脂、（メタ）アクリル−スチレン系樹脂、ブタジエン系樹脂、スチレン系樹脂、架橋（メタ）アクリル樹脂、架橋スチレン樹脂、ベンゾグアナミン樹脂、フェノール樹脂、シリコーン樹脂、エポキシ樹脂等が挙げられ、これらのうち、特に（メタ）アクリル−スチレン系樹脂が好ましい。【００１８】  前記（メタ）アクリル−スチレン系樹脂は、更に、水溶性であることが好ましく、その分子量が１，０００〜１５，０００、特に３，０００〜１０，０００であることが好ましく、その酸価が５０〜２００、特に７０〜１５０であることが好ましい。【００１９】  樹脂の添加量（固形分換算）は、前記顔料に対する重量比が、マゼンタインク組成物における重量比の方がライトマゼンタインク組成物における重量比よりも低くなる範囲内の量であり、この範囲内であれば特に制限されない。尚、通常、樹脂は、前記マゼンタインク組成物の場合には、顔料１００重量部に対して、１０〜１００重量部、特に２０〜８０重量部添加され、前記ライトマゼンタインク組成物場合には、顔料１００重量部に対して、１０〜１００重量部、特に２０〜１��０重量部添加される。【００２０】  また、分散剤としての前記界面活性剤としては、アニオン性界面活性剤（例えば、ドデシルベンゼンスルホン酸ナトリウム、ラウリル酸ナトリウム、ポリオキシエチレンアルキルエーテルサルフェートのアンモニウム塩等）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等）が挙げられる。また、アセチレングリコール類（オルフィンＹ、ＳＴＧ並びにサーフィノール８２、１０４、４４０、４６５及び４８５（何れもＡｉｒ  Ｐｒｏｄｕｃｔｓ  ａｎｄ  Ｃｈｅｍｉｃａｌｓ  Ｉｎｃ．製）等を用いることも可能である。これらは単独又は二種以上を混合して用いることができる。【００２１】  界面活性剤の添加量は、前記マゼンタインク及びライトマゼンタインクの各インク組成物中、好ましくは０．０５〜５重量％であり、更に好ましくは０．１〜１．５重量％である。【００２２】  本発明においては、前記マゼンタインク及びライトマゼンタインク組成物は、前述した分散剤としての樹脂を分散相として用い、水を連続相として用いた樹脂エマルジョンを含むことができる。前記樹脂は、親水性部分と疎水性部分とを併せ持つ重合体を用いることもできる。また、これらの樹脂の粒子径はエマルジョンを形成する限り特に制限されないが、１５０ｎｍ以下が好ましく、更に好ましくは５〜１００ｎｍである。【００２３】  これらの樹脂エマルジョンは、樹脂モノマーを、場合によって界面活性剤とともに水中で分散重合することによって得ることができる。例えば、（メタ）アクリル系樹脂又はスチレン−（メタ）アクリル系樹脂のエマルジョンは、（メタ）アクリル酸エステル、又は（メタ）アクリル酸エステル及びスチレンを、界面活性剤とともに水中で分散重合させることによって得ることができる。樹脂成分と界面活性剤との混合の割合（重量比）は、１０：１〜５：１とするのが好ましい。界面活性剤の使用量が前記範囲にあることでより良好なインク組成物の耐水性、浸透性が得られる。界面活性剤は特に制限されないが、好ましい例としては前記の界面活性剤が挙げられる。【００２４】  また、分散相成分としての樹脂と連続相成分としての水との割合は、樹脂１００重量部に対して、水が好ましくは６０〜４００重量部、更に好ましくは１００〜２００重量部である。【００２５】  このような樹脂エマルジョンとして、公知の樹脂エマルジョンを用いることも可能であり、例えば特公昭６２−１４２６号公報、特開平３−５６５７３号公報、特開平３−７９６７８号公報、特開平３−１６００６８号公報、特開平４−１８４６２号公報等に記載の樹脂エマルジョンをそのまま用いることができる。【００２６】  また、市販の樹脂エマルジョンを使用することも可能であり、例えば、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−���クリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）等が挙げられる。【００２７】  前記マゼンタインク及びライトマゼンタインク組成物は、樹脂エマルジョンを、その樹脂成分がインク組成物の０．１〜４０重量％、特に１〜２５重量％となるよう含有するのが好ましい。樹脂エマルジョンは、着色剤としての顔料の浸透を抑制し、記録媒体への定着を促進する効果を有する。また、樹脂エマルジョンの種類によっては記録媒体上でインク像表面に皮膜を形成し、印字物の耐擦性を向上させることができる。【００２８】  前記マゼンタインク及びライトマゼンタインク組成物は、樹脂エマルジョン形態の熱可塑性樹脂を含むことが好ましい。ここで、熱可塑性樹脂とは、軟化温度が通常５０〜２５０℃、好ましくは６０〜２００℃のものである。ここで、軟化温度という語は、熱可塑性樹脂のガラス転移点、融点、粘性率が１０１１〜１０１２ポアズになる温度、流動点、樹脂エマルジョンの形態にある場合にその最低造膜温度（ＭＦＴ）のうち最も低い温度を含むものとする。本発明のインクセットを用いて印字画像を記録する方法の加熱工程では、記録媒体を熱可塑性樹脂の軟化温度以上の温度で加熱する。また、これらの樹脂は、軟化又は溶融温度以上に加熱され、冷却された際に、強固な耐水性、耐擦性のある膜を形成するものが好ましい。【００２９】  また、本発明のインクセットに使用されるインク組成物には、上述した顔料および分散剤の代わりに、分散ポリマーを用いず、顔料粒子表面に直接分散性付与基を化学的に導入することにより、分散剤なしに水に分散および／または溶解を可能とした、いわゆる自己分散顔料を用いることもできる。【００３０】  前記水性媒体としては、水並びに水溶性有機溶媒や各種添加剤が含有される。前記水性媒体として水を用いる場合、水は、前記マゼンタインク及びライトマゼンタインクの各インク組成物中に各成分の残量として添加される。水溶性有機溶媒や各種添加剤としては、浸透促進剤、湿潤剤、ｐＨ調整剤等を挙げることができる。【００３１】  浸透促進剤は、記録媒体への濡れ性を高めて有機顔料の浸透性を高めるため好ましい。浸透促進剤としては、例えば、カチオン性界面活性剤、アニオン性界面活性剤、ノニオン性界面活性剤等の各種界面活性剤；メタノール、エタノール、イソプロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロレングリコールモノブチルエーテル等の多価アルコールの低級アルキルエーテル；１，２−ペンタンジオール、１，２−ヘキサンジオール等のジオールが挙げられ、これらの１種又は２種以上が用いられる。特に、１，２−ヘキサンジオール等のジオールを用いることが好ましい。【００３２】  前記浸透促進剤は、インク組成物中、０．１〜２０重量％程度が好ましく、より好ましくは３〜１５重量％程度である。【００３３】  浸透促進剤の好ましい例と��ては、１，２−アルカンジオール及び／又はシリコン系界面活性剤が挙げられる。【００３４】  前記シリコン系界面活性剤としては、下記一般式（１）に示すポリエーテル変性オルガノシロキサン系化合物を挙げることができる。【００３５】
2005111159.tif 000002
【００３６】（式中、Ｒ１〜Ｒ７は、それぞれ独立して、Ｃ１−６アルキル基であり、ｊ、ｋ及びｇは、それぞれ独立して、１以上の整数であり、ＥＯはエチレンオキシ基であり、ＰＯはプロピレンオキシ基であり、ｐ及びｑは０以上の整数であるが、但しｐ＋ｑは１以上の整数であり、ＥＯ及びＰＯは、［］内においてその順序は問わず、ランダムであってもブロックであってもよい）【００３７】  １，２−アルカンジオールとしては、炭素数が４〜６のもの、例えば、１，２−ブタンジオール、１，２−ペンタンジオール、または１，２−ヘキサンジオールが挙げられ、好ましくは、１，２−ペンタンジオール、１，２−ヘキサンジオールであり、さらに好ましくは、１，２−ヘキサンジオールである。これらは一種または二種以上の組み合わせで用いることもできる。【００３８】  １，２−アルカンジオールの添加量は、インク組成物に対して０．１〜２０重量％程度の範囲が好ましく、より好ましくは３〜１５重量％程度、更に好ましくは５〜１０重量％程度である。【００３９】  また、上記一般式（１）で表されるポリエーテル変性オルガノシロキサン系化合物としては、好ましくは、Ｒ１〜Ｒ７が独立して炭素数１〜６のアルキル基、好ましくはメチル基である。ｊ、ｋ及びｇは、独立して、１以上の整数であるが、より好ましくは１〜２である。また、ｐ及びｑは０以上の整数であるが、但しｐ＋ｑは１以上の整数である。【００４０】  上記一般式（１）で表されるポリエーテル変性オルガノシロキサン系化合物としては、より好ましくは、例えば、ｊ＝ｋ＋１を満足する化合物、Ｒ１〜Ｒ７が全てメチル基であり、ｊが２であり、ｋが１であり、ｇが１であり、ｐが１以上の整数であり、ｑが０である化合物等が挙げられる。【００４１】  上記一般式（１）で表される化合物は市販されており、それらを利用することが可能である。例えば、ビッグケミー・ジャパン株式会社より市販されているシリコン系界面活性剤ＢＹＫ−３４５、ＢＹＫ−３４６、ＢＹＫ−３４７、又はＢＹＫ−３４８が利用可能である。【００４２】  ポリエーテル変性オルガノシロキサン系化合物の添加量は適宜決定されてよいが、インク組成物に対して０．０１〜１．０重量％程度の範囲が好ましく、より好ましくは０．３〜０．８重量％程度である。【００４３】  浸透促進剤のその他の好ましい例としては、多価アルコール低級アルキルエーテル（グリコールエーテル）類及び／又は下記の一般式（２）で表されるアセチレングリコール系界面活性剤を挙げることができる。【００４４】  上記多価アルコール低級アルキルエーテル（グリコールエーテル）としては、ジエチレングリコールモノブチルエーテル、トリエチレングリコールモノブチルエーテル、プロピレングリコールモノブチルエーテル、ジプロピレングリコールモノブチルエーテルを用いることができる。中でも特に、トリエチレングリコールモノブチルエーテルが好ましい。【００４５】
2005111159.tif 000003
【００４６】（式中、０≦ｍ＋ｎ≦３０であり、Ｒ８〜Ｒ１１は、それぞれ独立してＣ１−６アルキル基である）【００４７】  上記一般式（２）で表されるアセチレングリコール系界面活性剤として市販品を利用することも可能であり、その具体例としてサーフィノール１０４、８２、４６５、４８５又はＴＧ（いずれもＡｉｒ  Ｐｒｏｄｕｃｔ  ａｎｄ  Ｃｈｅｍｉｃａｌｓ．Ｉｎｃ．より入手可能）、オルフィンＳＴＧ、オルフィンＥ１０１０（以上、日信化学社製（商品名））を挙げることができる。【００４８】  多価アルコール低級アルキルエーテルの添加量は１〜３０重量％であるのが好ましく、より好ましくは５〜２０重量％である。【００４９】  アセチレングリコール系界面活性剤の添加量は適宜決定されてよいが、インク組成物に対して０．０１〜５重量％であるのが好ましく、より好ましくは０．１〜１重量％の範囲である。【００５０】  湿潤剤は、インクジェットプリンタのノズルの目詰まりを防止するため好ましい。湿潤剤としては、例えば、グリセリン、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等の多価アルコールが挙げられ、好ましくはグリセリンである。【００５１】  湿潤剤の添加量は適宜決定されてよいが、インク組成物に対して０．１〜３０重量％程度が好ましく、より好ましくは０．５〜２５重量％程度である。【００５２】  ｐＨ調整剤としては、水酸化カリウム、水酸化ナトリウム、トリエタノールアミン等を挙げることができる。ｐＨ調整剤の添加量は目的とするｐＨに応じて決定される。【００５３】  本実施形態に係るインクセットに用いられるインク組成物には、必要に応じて、水溶性ロジン類等の定着剤、安息香酸ナトリウム等の防黴剤・防腐剤、アロハネート類等の酸化防止剤・紫外線吸収剤、キレート剤等の添加剤を含有させることができる。【００５４】  本発明のインクセットには、前記マゼンタインク及びライトマゼンタインク組成物以外に、通常のインク組成物を含有することができる。そのようなインク組成物としては、イエローインク組成物及びシアンインク組成物が好ましい。これらのインク組成物に使用される成分としては、通常インク組成物に使用される着色剤、分散剤等を特に制限なく用いることができる。【００５５】  前記イエローインク組成物、前記シアンインク組成物の着色剤としては、それぞれイエロー顔料、シアン顔料が好適に用いられる。前記イエロー顔料としては、Ｃ．Ｉ．ピグメントイエロー７４、９３、１０９、１１０、１２８、１３８、１５０、１５１、１５４、１５５、１８０、１８５等が挙げられ、前記シアン顔料としては、Ｃ．Ｉ．ピグメントブルー１、２、３、１５：３、１５：４、１５：３４、１６、２２、６０及びＣ．Ｉ．バットブルー４、６０等が挙げられる。【００５６】  ���に、本発明のインクセットは、シアンインク組成物の顔料濃度よりも低い顔料濃度からなるライトシアンインク組成物を含むことができる。特に、前記マゼンタインク組成物、ライトマゼンタインク組成物とともに、イエローインク組成物、シアンインク組成物及びライトシアンインク組成物とを組み合わせることが、広い色再現範囲を実現した記録物を得る観点から好ましい。その他、必要に応じて、カーボンブラック等を含むブラックインク組成物等を含むことができる【００５７】  本発明のインクセットは、各種の印字方式に適用することができるが、特にインクジェット記録方式に好ましく用いることができる。【００５８】  また、インク組成物の液滴を吐出し、該液滴を記録媒体に付着させて印字を行うインクジェット記録方法で、前述した本発明のインクセットを用いる方法によれば、低明度部から高明度部まで広い色再現範囲を実現した記録物を得ることができる。
【実施例】
【００５９】  以下、実施例により本発明をさらに具体的に説明する。まず、以下の表に記載した組成及び配合量でカラーインク組成物（インクＮｏ．１〜１３）を調製した。なお、表中、ＰＶ１９はＣ．Ｉ．ピグメントバイオレット１９を意味し、ＰＲ１２２はＣ．Ｉ．ピグメントレッド１２２を意味し、ＰＹ７４はＣ．Ｉ．ピグメントイエロー７４を意味し、ＰＢ１５：３はＣ．Ｉ．ピグメントブルー１５：３を意味する。また、ＢＹＫ−３４８はビッグケミー・ジャパン株式会社より市販されているシリコン系界面活性剤ＢＹＫ−３４８を意味する。【００６０】
2005111159.tif 000004
2005111159.tif 000005
【００６１】  上記のインク組成物（インクＮｏ．１〜１３）を用いて、以下の表に示す組み合わせでインクセット（Ａ〜Ｋ）を構成した。なお、表中の使用インクＮｏ．は表１のインクＮｏ．に対応するものである。【００６２】
2005111159.tif 000006
【００６３】  インクセットＡ（実施例１）及びインクセットＢ（実施例２）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントバイオレット１９（ＰＶ１９）１重量％を用いた。【００６４】  インクセットＣ（実施例３）は、マゼンタインク組成物の顔料にＣ．Ｉ．ピグメントレッド１２２（ＰＲ１２２）５．５重量％を用い、ライトマゼンタインク組成物の顔料にＣ．Ｉ．ピグメントバイオレット１９（ＰＶ１９）１．５重量％を用いた。【００６５】  インクセットＤ（実施例４）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントバイオレット１９（ＰＶ１９）１．５重量％を用いた。【００６６】  インクセットＥ（実施例５）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントバイオレット１９（ＰＶ１９）１．２重量％を用いた。【００６７】  インクセットＦ（実施例６）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントバイオレット１９（ＰＶ１９）１．８重量％を用いた。【００６８】  インクセットＧ（実施例７）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントバイオレット１９（ＰＶ１９）２．０重量％を用いた。【００６９】  インクセットＨ（比較例１）は、マゼンタインク組成物の顔料にＣ．Ｉ．ピグメントレッド１２２（ＰＲ１２２）６重量％を用い、ライトマゼンタインク組成物の顔料にＣ．Ｉ．ピグメントレッド１２２（ＰＲ１２２）１重量％を用いた。【００７０】  インクセットＩ（比較例２）は、マゼンタインク組成物の顔料にＣ．Ｉ．ピグメントバイオレット１９（ＰＶ１９）６．０重量％を用い、ライトマゼンタインク組成物の顔料にＣ．Ｉ．ピグメントバイオレット１９（ＰＶ１９）１重量％を用いた。【００７１】  インクセットＪ（比較例３）は、マゼンタインク組成物の顔料にＣ．Ｉ．ピグメントレッド１２２（ＰＲ１２２）６重量％を用いた。なお、ライトマゼンタインク組成物は用いなかった。【００７２】  インクセットＫ（比較例４）は、マゼンタインク組成物の顔料にＣ．Ｉ．ピグメントバイオレット１９（ＰＶ１９）６重量％を用いた。なお、ライトマゼンタインク組成物は用いなかった。【００７３】［試験例１］全ガマット体積の評価（色再現性１）
実施例及び比較例の各インクセットＡ〜Ｋを用い、以下の要領で全ガマット体積（すなわち色再現性）の評価を行った。インクジェットプリンタＰＭ−４０００ＰＸ（セイコーエプソン社製）を使用して、インクジェット専用記録紙（セイコーエプソン社製、ＰＭ写真用紙）に対して解像度１４４０×７２０にて印刷を行い、記録物を得た。この際印刷は、単色のＤｕｔｙ１００％を１３ｍｇ／ｉｎｃｈ２とし、混合色のＤｕｔｙ１２０％を１６ｍｇ／ｉｎｃｈ２とした。これらの各Ｄｕｔｙを最高Ｄｕｔｙとし、各単色インクのＤｕｔｙを０〜１００％の範囲内で３％毎に変化させ、且つ、インクセットに備えた各インクの総組み合せを行うことによって、そのインクセットで再現可能な全ての色を印刷した。【００７４】  得られた各記録物の各色を、測色機（グレタグ社製グレタグマクベスＳＰＭ５０）を用いて測定（視野角２度、Ｄ５０光源）し、ＣＩＥで規定するＬ＊ａ＊ｂ＊を得た。【００７５】  得られたＬ＊ａ＊ｂ＊値から、ＣＩＥで規定するＬ＊ａ＊ｂ＊値が全て１であるときをガマット体積１として、各記録物の全ガマット体積を求め、その結果に基づき以下の基準で評価した。なお、評価の結果をマゼンタインク組成物（Ｍａｇｅｎｔａ）及びライトマゼンタインク組成物（Ｌｉｇｈｔ  Ｍａｇｅｎｔａ）の顔料種と併せて表３に示す。【００７６】  ＡＡ：全ガマット体積が７５００００以上
Ａ  ：全ガマット体積が７４００００以上７５００００未満
Ｂ  ：全ガマット体積が７２００００以上７４００００未満
Ｃ  ：全ガマット体積が７２００００未満【００７７】［試験例２］全ガマット体積の評価（色再現性２）
インクジェット専用記録紙（セイコーエプソン社製、ＰＭ写真用紙）に対して解像度７２０×７２０で印刷を行ったこと以外は試験例１と同様の要領で全ガマット体積（色再現性）の評価を行った。評価基準を以下に示す。なお、評価の結果をマゼンタインク組成物（Ｍａｇｅｎｔａ）及びライトマゼンタインク組成物（Ｌｉｇｈｔ  Ｍａｇｅｎｔａ）の顔料種と併せて表３に示す。【００７８】  Ａ：全ガマット体積が６８００００以上
Ｂ：全ガマット体積が６５００００以上６８００００未満
Ｃ：全ガマット体積が６５００００未満【００７９】［試験例３］高明度部と低明度部の色再現性評価（色再現性３）
実施例及び比較例の各インクセットＡ〜Ｋを用い、以下の要領で高明度部と低明度部のガマット体積の評価を行った。インクジェットプリンタＰＭ−４０００ＰＸ（セイコーエプソン社製）を使用して、各インクセットＡ〜Ｋ毎にインクジェット専用記録紙（セイコーエプソン社製、ＰＭ写真用紙）に対して印刷し、所定のＬ＊値に統一された種々の色相を含むパッチパターンを得た。得られた各インクセットのパッチパターンの色を、測色機（グレタグ社製グレタグマクベスＳＰＭ５０）を用いて測定した。【００８０】  上記の測定結果から、高明度部（Ｌ＊値＝７０）及び低明度部（Ｌ＊値＝１０）の各々について、高明度部はインクセットＨ、低明度部はインクセットＩの色再現面積を基準（１００％）としたときの値（％）を求め、得られた値（％）に基づき、下記の基準によりインクセットの色再現性を評価した。評価の結果を、マゼンタインク組成物（Ｍａｇｅｎｔａ）及びライトマゼンタインク組成物（Ｌｉｇｈｔ  Ｍａｇｅｎｔａ）の顔料種と併せて表３に示す。【００８１】  Ａ：１０５％を超える
Ｂ：１００％を超えて、かつ、１０５％以下
Ｃ：１００％【００８２】［試験例４］普通紙における発色性の評価
実施例及び比較例の各インクセットＡ〜Ｋを用い、以下の要領で普通紙における発色性の評価を行った。普通紙としては、ゼロックス社製の４０２４紙を用いた。そして、インクセットＡ〜Ｋを装着したインクジェットプリンタＰＭ−４０００ＰＸ（セイコーエプソン社製）でそれぞれ印刷し、記録物を得た。印刷は、７２０×７２０の解像度にて、混合色の１００％ｄｕｔｙで行った。【００８３】  得られた各記録物を測色機（グレタグ社製グレタグマクベスＳＰＭ５０）を用いて測定（視野角２度、Ｄ５０光源）し、混合色のうちマゼンタ成分の濃度（ＯＤ値）を測定した。評価基準は以下の通りである。なお、評価の結果をマゼンタインク組成物（Ｍａｇｅｎｔａ）及びライトマゼンタインク組成物（Ｌｉｇｈｔ  Ｍａｇｅｎｔａ）の顔料種と併せて表３に示す。【００８４】  Ａ：１．２０以上
Ｂ：１．００以上１．２０未満
Ｃ：１．００未満【００８５】
2005111159.tif 000007
2005111159.tif 000008
【００８６】  表３に示すように、実施例１〜７のインクセット（Ａ〜Ｇ）は比較例１〜４のインクセット（Ｈ〜Ｋ）と比較して、優れた色再現性を示すことが判明した。特に、解像度１４４０×７２０で印刷を行った場合における色再現性（色再現性１）、高明度部における色再現性（色再現性３）は、比較例との違いが顕著に現れた。【００８７】  以上説明したように、本発明は、低明度部から高明度部まで広い色再現性を有するインクセット並びにこれを用いたインクジェット記録方法及び記録物を提供することができる。
【国際調査報告】
2005111159.tif 000009
2005111159.tif 000010
2005111159.tif 000011
2005111159.tif 000012